(57)【要約】      （修正有）【課題】紙又は再生紙の製造過程で生ずる副産物のドライペーパースラッジの有効利用を図りつつ、透水性・保水性ある優れた屋外グランド又はコートの構造を提供する。【解決手段】紙や再生紙の製造過程で生ずる副産物のドライペーパースラッジを粉砕して形成する粉状又は小片状の透水保水性及び軽量性を有するペーパースラッジ製土壌改良材と、主としてスギ、ヒノキの樹皮製の透水保水性・軽量性を有する樹皮製土壌改良材とを混合撹拌して混合土壌改良材を形成する。屋外グランド・コートの施工現場２０ａの現場土１０を所定の深さまで掘り起して形成した凹部２０内に投入した混合土壌改良材と凹部２０より下方の下層部５の現場土１０とを混合攪拌し、転圧処理を施して透水保水層６を形成し、透水保水層６の上方に表層４を形成し、表層４の上面は表面処理を施して表面部７を形成して成る。【選択図】図２
0003152332.tif 000002
【実用新案登録請求の範囲】
【請求項１】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、屋外グランド又は屋外コートの施工現場の現場土を所定の深さまで掘り起し形成の凹部内に投入し、前記投入した前記混合土壌改良材と前記凹部より下方の下層部の現場土とを混合攪拌し、その後転圧処理を施して透水保水層を形成し、前記透水保水層の上方に表層を形成し、前記表層の上面は表面処理を施して表面部を形成して成ることを特徴とする屋外グランド及びコートの構造。
【請求項２】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、建設発生土又は現場土に所定量投入して改良土を形成し、若しくは前記混合土壌改良材を、屋外グランド又は屋外コートの施工現場の所定の深さまで掘り起された現場土に、プラントにて所定量投入して改良土を形成し、前記改良土を前記屋外グランド又は屋外コートの施工現場の現場土を除去して所定の深さまで掘り起し形成された凹部内に投入し、転圧処理を施して透水保水層を形成し、前記透水保水層の表面に表層を形成し、その後転圧処理を施すと共に前記表層の上面を表面処理を施して表面部を形成して成ることを特徴とする屋外グランド及びコートの構造。
【請求項３】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、建設発生土に所定量投入して改良土を形成し、前記改良土を屋外グランド又は屋外コートの施工現場の現場土において所定の深さまで掘り起され形成された凹部に投入し、その投入された改良土と前記凹部より下方の下層部の現場土とを混合攪拌し転圧処理されて透水保水層を形成し、前記透水保水層の上面に表面処理を施して表面部を形成して成ることを特徴とする屋外グランド及びコートの構造。
【請求項４】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、屋外グランド又は屋外コートの施工現場の所定の深さまで掘り起され取り出された現場土に、プラントにて、所定量投入して改良土を形成し、その再生された改良土を、前記施工現場の現場土において所定の深さまで掘り起されて形成の凹部に投入し、その投入された改良土と前記凹部より下方の下層部の現場土とを混合攪拌し転圧して透水保水層を形成し、当該透水保水層の上面に表面処理を施して表面部を形成して成ることを特徴とする屋外グランド及びコートの構造。
【請求項５】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、建設発生土に所定量投入して再生の改良土を、屋外グランド又は屋外コートの施工現場の現場土を所定の深さまで掘り起して形成の凹部に投入し、その投入された改良土と前記凹部より下方の下層部の現場土とを混合攪拌し転圧して透水保水層を形成すると共に、前記透水保水層の上面に前記掘り起された現場土のうち良質のものを表層部として設け、当該表層部の上面に表面処理を施して表面部を形成して成ることを特徴とする屋外グランド及びコートの構造。
【請求項６】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、建設発生土又は現場土に所定量投入して改良土を形成し、前記改良土を屋外グランド又は屋外コートの施工現場の現場土において所定の深さまで掘り起し形成した凹部に投入して転圧処理をして透水保水層を形成し、前記透水保水層の上面に表層部を設け、前記表層部の上面に表面処理を施して表面部を形成して成ることを特徴とする屋外グランド及びコートの構造。
【請求項７】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、屋外グランド又は屋外コートの施工現場の現場土において所定の深さまで掘り起し形成の凹部に敷均させて転圧処理を施して形成することを特徴とする屋外グランド及びコートの構造。
【請求項８】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、屋外グランド又は屋外コートの施工現場の現場土において所定の深さまで掘り起し形成の凹部に敷均させて軽圧処理を施して下層を形成し、前記下層の上に表層を形成して成ることを特徴とする屋外グランド及びコートの構造。
【請求項９】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材とを所定の割合で混合して形成の複混合土壌改良材を屋外グランド又は屋外コートの施工現場の現場土を所定の深さまで掘り起し形成の凹部内に投入し、その投入した前記複混合土壌改良材と前記凹部より下方の下層部の現場土とを混合攪拌し、その後転圧処理を施して透水保水層を形成し、前記透水保水層の上方に表層を形成し、前記表層の上面は表面処理を施して表面部を形成して成ることを特徴とする屋外グランド及びコートの構造。
【請求項１０】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材とを所定の割合で混合して形成の複混合土壌改良材を、建設発生土又は現場土に所定量投入し改良土を形成し、若しくは前記複混合土壌改良材を、屋外グランド又は屋外コートの施工現場の所定の深さまで掘り起し除去した現場土に、プラントにて所定量投入して改良土を形成し、その後転圧処理を施して透水保水層を形成し、前記改良土を前記屋外グランド又は屋外コートの施工現場の現場土において所定の深さまで掘り起され形成された凹部内に投入して表層を形成し、その後転圧処理を施すと共に前記表層の上面を表面処理を施して表面部７を形成して成ることを特徴とする屋外グランド及びコートの構造。
【請求項１１】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材を所定の割合で混合して形成の複混合土壌改良材を、建設発生土に所定量投入し改良土を形成し、前記改良土を屋外グランド又は屋外コートの施工現場の現場土を除去して所定の深さまで掘り起し形成した凹部に投入し、その投入した改良土と前記凹部より下方の下層部の現場土とを混合攪拌し転圧処理を施して透水保水層を形成し、前記透水保水層の上面に表面処理を施して表面部を形成して成ることを特徴とする屋外グランド及びコートの構造。
【請求項１２】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材を所定の割合で混合して形成の複混合土壌改良材を屋外グランド又は屋外コートの施工現場の所定の深さまで掘り起し取り出された現場土に、プラントにて、所定量投入して改良土を形成し、その再生された改良土を、前記施工現場の現場土において所定の深さまで掘り起し形成された凹部に投入し、その投入された改良土と前記凹部より下方の下層部の現場土とを混合攪拌し転圧処理をして透水保水層を形成し、当該透水保水層の上面に表面処理を施して表面部を形成して成ることを特徴とする屋外グランド及びコートの構造。
【請求項１３】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材を所定の割合で混合し形成の複混合土壌改良材を建設発生土に所定量投入して再生の改良土を形成し、その投入された改良土を屋外グランド又はコートの施工現場の所定の深さまで掘り起し形成の凹部に投入し、前記凹部より下方の下層部の現場土とを混合攪拌し転圧処理を施して透水保水層を形成すると共に、前記透水保水層の上面に前記掘り起された現場土のうち良質のものを表層部として設け、当該表層部の上面に表面処理を施して表面部を形成して成ることを特徴とする屋外グランド及びコートの構造。
【請求項１４】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材を所定の割合で混合して形成の複混合土壌改良材を建設発生土又は現場土に所定量投入して改良土を形成し、前記改良土を屋外グランド又はコートの施工現場の現場土において所定の深さまで掘り起し形成した凹部に投入して転圧処理を施し、透水保水層を形成し、前記透水保水層の上面に表層部を設け、前記表層部の上面に表面処理を施して表面部を形成して成ることを特徴とする屋外グランド及びコートの構造。      
【請求項１５】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材を所定の割合で混合し形成の複混合土壌改良材を屋外グランド又はコートの施工現場の現場土において所定の深さまで掘り起し形成の凹部に敷均して転圧処理を施して形成することを特徴とする屋外グランド及びコートの構造。
【請求項１６】
紙又は再生紙の製造過程で生ずる副産物のドライペーパースラッジを粉砕して形成する粉状もしくは小片状のからなる透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材と、グランド舗装材を所定の割合で混合し形成の複混合土壌改良材を屋外グランド又は屋外コートの施工現場の現場土において所定の深さまで掘り起し形成の凹部に敷均させて転圧処理を施して下層を形成し、前記下層の上に表層を形成して成ることを特徴とする屋外グランド及びコートの構造。
【請求項１７】
前記表層又は透水保水層若しくは表層部の上方部に、天然芝生が敷設されて成ることを特徴とする請求項１又は同２又は同３又は同４又は同５又は同６又は同７又は同８又は同９又は同１０又は同１１又は同１２又は同１３又は同１４又は同１５又は同１６に記載の屋外グランド及びコートの構造。
【請求項１８】
紙又は再生紙の製造過程で生ずる副産物のドライペーパースラッジを粉砕して形成する粉状もしくは小片状のからなる透水保水性及び軽量性ペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材であることを特徴とする屋外グランド及びコートの構造の土壌改良材。
【請求項１９】
紙又は再生紙の製造過程で生ずる副産物のドライペーパースラッジを粉砕して形成する粉状もしくは小片状のからなる透水保水性及び軽量性ペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材であることを特徴とするビル等の屋上土壌改良材。
【考案の詳細な説明】
【技術分野】
【０００１】
本考案は、紙や再生紙の製造過程で生じた副産物のドライペーパースラッジを粉末もしくは粒状に形成せしめ土壌改良材に樹皮製土壌改良材とを混合撹拌して形成の混合土壌改良材を使用して改良された透水性・保水性ある屋外グランド及びコートの構造と、その屋外グランド等の構造の再生に好適な混合土壌改良材の技術分野に関する。
【背景技術】
【０００２】
従来、実用新案登録第３１４２０８１号登録実用新案公報として、本件出願人の屋外グランド及びコートの構造と土壌改良材が開示されている。
【０００３】
前記開示の考案は、紙や再生紙の製造過程で生じた副産物のドライペーパースラッジ製土壌改良材を使用して改良された屋外グランド類に好適な土壌改良材を実現し、不用となった前記副産物の有効利用を図りつつ、透水性・保水性ある優れた屋外グランド類等を提供するものである。
【先行技術文献】
【特許文献】
【０００４】
【特許文献１】実用新案登録第３１４２０８１号公報
【考案の概要】
【考案が解決しようとする課題】
【０００５】
前記特許文献１に開示された考案は、紙や再生紙の製造過程で生じた副産物のドライペーパースラッジ製土壌改良材だけを、改良対象の屋外グランド類やそれに好適な土壌改良材として使用するものであって、スギ、ヒノキの樹皮製土壌改良材とを所定量混合撹拌して形成する混合土壌改良材を使用するものでない。
【０００６】
しかるに、本考案が解決しようとする課題は、紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材を、
使用して改良された屋外グランド及びコートの構造と、それら屋外グランド類に好適な混合土壌改良材を実現し、不用となって処理されていた前記副産物等の有効利用を図りつつ、透水性・保水性ある優れた屋外グランド類を提供することにある。
【課題を解決するための手段】
【０００７】
上記課題を解決するための手段として、請求項１記載の考案の屋外グランド及びコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、屋外グランド又は屋外コートの施工現場２０ａの現場土１０を所定の深さまで掘り起し形成の凹部２０内に投入し、前記投入した前記混合土壌改良材ａと前記凹部２０より下方の下層部５の現場土１０とを混合攪拌し、その後転圧処理を施して透水保水層６を形成し、前記透水保水層６の上方に表層４を形成し、前記表層４の上面は表面処理を施して表面部７を形成して成ることを特徴とする。
【０００８】
請求項２記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、建設発生土又は現場土１０に所定量投入して改良土３を形成し、若しくは前記混合土壌改良材ａを、屋外グランド又は屋外コートの施工現場２０ａの所定の深さまで掘り起された現場土１０に、プラントにて所定量投入して改良土３ａを形成し、前記改良土３ａを前記屋外グランド又は屋外コートの施工現場２０ａの現場土１０を除去して所定の深さまで掘り起し形成された凹部２０内に投入し、転圧処理を施して透水保水層６を形成し、前記透水保水層６の表面に表層４を形成し、その後転圧処理を施すと共に前記表層４の上面を表面処理を施して表面部７を形成して成ることを特徴とする。
【０００９】
請求項３記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、建設発生土に所定量投入して改良土３を形成し、前記改良土３を屋外グランド又は屋外コートの施工現場２０ａの現場土１０において所定の深さまで掘り起され形成された凹部２０に投入し、その投入された改良土３と前記凹部２０より下方の下層部５の現場土１０とを混合攪拌し転圧処理されて透水保水層６を形成し、前記透水保水層６の上面に表面処理を施して表面部７を形成して成ることを特徴とする。
【００１０】
請求項４記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、屋外グランド又は屋外コートの施工現場２０ａの所定の深さまで掘り起され取り出された現場土１０に、プラントにて、所定量投入して改良土３を形成し、その再生された改良土３を、前記施工現場２０ａの現場土１０において所定の深さまで掘り起されて形成の凹部２０に投入し、その投入された改良土３と前記凹部２０より下方の下層部５の現場土１０とを混合攪拌し転圧して透水保水層６を形成し、当該透水保水層６の上面に表面処理を施して表面部９を形成して成ることを特徴とする。
【００１１】
請求項５記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、建設発生土に所定量投入して再生の改良土３を、屋外グランド又は屋外コートの施工現場２０ａの現場土１０を所定の深さまで掘り起して形成の凹部２０に投入し、その投入された改良土３と前記凹部２０より下方の下層部５の現場土１０とを混合攪拌し転圧して透水保水層６を形成すると共に、前記透水保水層６の上面に前記掘り起された現場土１０のうち良質のものを表層部１１として設け、当該表層部１１の上面に表面処理を施して表面部１２を形成して成ることを特徴とする。
【００１２】
請求項６記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、建設発生土又は現場土１０に所定量投入して改良土３を形成し、前記改良土３を屋外グランド又は屋外コートの施工現場２０ａの現場土１０において所定の深さまで掘り起し形成した凹部２０に投入して転圧処理をして透水保水層６を形成し、前記透水保水層６の上面に表層部１１を設け、前記表層部１１の上面に表面処理を施して表面部１２を形成して成ることを特徴とする。
【００１３】
請求項７記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、屋外グランド又は屋外コートの施工現場２０ａの現場土１０において所定の深さまで掘り起し形成の凹部２０に敷均させて転圧処理を施して形成することを特徴とする。
【００１４】
請求項８記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａを、屋外グランド又は屋外コートの施工現場２０ａの現場土１０において所定の深さまで掘り起し形成の凹部２０に敷均させて軽圧処理を施して下層１３を形成し、前記下層１３の上に表層４を形成して成ることを特徴とする。
【００１５】
請求項９記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材1ａとを所定の割合で混合して形成の複混合土壌改良材１ｂを屋外グランド又は屋外コートの施工現場２０ａの現場土１０を所定の深さまで掘り起し形成の凹部２０内に投入し、その投入した前記複混合土壌改良材１ｂと前記凹部２０より下方の下層部５の現場土１０とを混合攪拌し、その後転圧処理を施して透水保水層６を形成し、前記透水保水層６の上方に表層４を形成し、前記表層４の上面は表面処理を施して表面部７を形成して成ることを特徴とする。
【００１６】
請求項１０記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材1ａとを所定の割合で混合して形成の複混合土壌改良材１ｂを、建設発生土又は現場土１０に所定量投入し改良土３を形成し、若しくは前記複混合土壌改良材１ｂを、屋外グランド又は屋外コートの施工現場２０ａの所定の深さまで掘り起し除去した現場土１０に、プラントにて所定量投入して改良土３を形成し、その後転圧処理を施して透水保水層６を形成し、前記改良土３を前記屋外グランド又は屋外コートの施工現場２０ａの現場土１０において所定の深さまで掘り起され形成された凹部２０内に投入して表層４を形成し、その後転圧処理を施すと共に前記表層４の上面を表面処理を施して表面部７を形成して成ることを特徴とする。
【００１７】
請求項１１記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材1ａを所定の割合で混合して形成の複混合土壌改良材１ｂを、建設発生土に所定量投入し改良土３を形成し、前記改良土３を屋外グランド又は屋外コートの施工現場２０ａの現場土１０を除去して所定の深さまで掘り起し形成した凹部２０に投入し、その投入した改良土３と前記凹部２０より下方の下層部５の現場土１０とを混合攪拌し転圧処理を施して透水保水層６を形成し、前記透水保水層６の上面に表面処理を施して表面部７を形成して成ることを特徴とする。
【００１８】
請求項１２記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材1ａを所定の割合で混合して形成の複混合土壌改良材１ｂを屋外グランド又は屋外コートの施工現場２０ａの所定の深さまで掘り起し取り出された現場土１０に、プラントにて、所定量投入して改良土３を形成し、その再生された改良土３を、前記施工現場２０ａの現場土１０において所定の深さまで掘り起し形成された凹部２０に投入し、その投入された改良土３と前記凹部２０より下方の下層部５の現場土１０とを混合攪拌し転圧処理をして透水保水層６を形成し、当該透水保水層６の上面に表面処理を施して表面部９を形成して成ることを特徴とする。
【００１９】
請求項１３記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材１ａを所定の割合で混合し形成の複混合土壌改良材１ｂを建設発生土に所定量投入して再生の改良土３を形成し、その投入された改良土３を屋外グランド又はコートの施工現場２０ａの所定の深さまで掘り起し形成の凹部２０に投入し、前記凹部２０より下方の下層部５の現場土１０とを混合攪拌し転圧処理を施して透水保水層６を形成すると共に、前記透水保水層６の上面に前記掘り起された現場土１０のうち良質のものを表層部１１として設け、当該表層部１１の上面に表面処理を施して表面部１２を形成して成ることを特徴とする。
【００２０】
請求項１４記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材１ａを所定の割合で混合して形成の複混合土壌改良材１ｂを建設発生土又は現場土１０に所定量投入して改良土３を形成し、前記改良土３を屋外グランド又はコートの施工現場２０ａの現場土１０において所定の深さまで掘り起し形成した凹部２０に投入して転圧処理を施し、透水保水層６を形成し、前記透水保水層６の上面に表層部１１を設け、前記表層部１１の上面に表面処理を施して表面部１２を形成して成ることを特徴とする。
【００２１】
請求項１５記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材１ａを所定の割合で混合し形成の複混合土壌改良材１ｂを屋外グランド又はコートの施工現場２０ａの現場土１０において所定の深さまで掘り起し形成の凹部２０に敷均して転圧処理を施して形成することを特徴とする。
【００２２】
請求項１６記載の考案の屋外グランド及びコートの構造は、紙又は再生紙の製造過程で生ずる副産物のドライペーパースラッジを粉砕して形成する粉状もしくは小片状のからなる透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａと、グランド舗装材１ａを所定の割合で混合し形成の複混合土壌改良材１ｂを屋外グランド又は屋外コートの施工現場２０ａの現場土１０において所定の深さまで掘り起し形成の凹部２０に敷均させて転圧処理を施して下層１３を形成し、前記下層１３の上に表層４を形成して成ることを特徴とする。
【００２３】
請求項１７記載の考案の屋外グランド及びコートの構造は、前記表層４又は透水保水層６若しくは表層部８、１１の上方部に、天然芝生１４が敷設されて成ることを特徴とする。
【００２４】
請求項１８記載の考案の屋外グランド及びコートの土壌改良材１は、紙又は再生紙の製造過程で生ずる副産物のドライペーパースラッジを粉砕して形成する粉状もしくは小片状のからなる透水保水性及び軽量性ペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａであることを特徴とする。
【００２５】
請求項１９記載の考案のビル等の屋上土壌改良材は、紙又は再生紙の製造過程で生ずる副産物のドライペーパースラッジを粉砕して形成する粉状もしくは小片状のからなる透水保水性及び軽量性ペーパースラッジ製土壌改良材１と、主としてスギ、ヒノキの樹皮製の透水保水性及び軽量性を有する樹皮製土壌改良材２とを夫々所定量宛を混合撹拌して形成の混合土壌改良材ａであることを特徴とする。
【考案の効果】
【００２６】
請求項１〜１９記載の考案の屋外グランド及びコートの構造等は、紙や再生紙の製造過程で生ずる従来不用とされてきた副産物のドライペーパースラッジを粉砕して形成する粉状もしくは小片状のペーパースラッジ製土壌改良材と、主としてスギ、ヒノキの樹皮製の透水保水性及び軽量性を有する樹皮製土壌改良材とを夫々所定量宛を混合撹拌して形成の混合土壌改良材の単体と、グランド舗装材との混合土壌改良材を透水保水層として屋外グランド及びコートの構造とすることによって、その透水性と保水性に優れた透水保水機能を屋外グランド等において発揮せしめることができるようにしたので、前記副産物等の有効利用によるリサイクルと“やさしい地球”の実現が図られると共に、そのような透水・保水性に優れた屋外グランド類の合理的施工に寄与する利点を有している。
【００２７】
また、本考案の屋外グランド及びコートの構造は、透水保水性を有する紙や再生紙の製造過程で生ずる透水性と保水性とを有する副産物のドライペーパースラッジの粉状もしくは小片状のペーパースラッジ製土壌改良材と、樹皮製土壌改良材とを混合撹拌して形成の混合土壌改良材のため柔らかくしかも弾力性を有しているので、衝撃吸収力を有し、足裏への負担も著しく減少せしめると共に、足裏を損傷させず怪我の心配がなく、安全性の向上に大きく貢献するできる利点を有している。
【００２８】
さらに、当該副産物のドライペーパースラッジを原料とする土壌改良材と樹皮製土壌改良材との混合撹拌によって得られた混合土壌改良材が投入されて成る改良土は、透水性と保水性を併有しているので、水放けは極めて良好である上、透水保水層内に所定量の水分が適度に貯溜される一方、その透水保水層に貯留する水分が、当該グランドの表面部にまで毛細管現象によって上昇し適度の湿り気を漂わせてスポーツ競技者に爽やかさを与えて健康にも良く、ほこり立ちが防止される。
【００２９】
また、前記請求項に記載の考案は、掘り起された現場土が廃棄物として捨てることなく、改良土として加工し再利用が図られ、施工費の著減にも貢献する。
【００３０】
さらに、前記請求項に記載の考案は、凹部の形成時に掘り起された良質の既存土が再度投入され表層部として再利用し、資源の有効利用を可能にした。加えて、そのような有効利用により、グランド等の施工工事費の節減に寄与する。
【００３１】
また、前記請求項に記載の考案は、当該紙や再生紙の製造過程で生ずる副産物のドライペーパースラッジから成る粉状もしくは小片状土壌改良材と樹皮製土壌改良材との混合撹拌によって得られた混合土壌改良材で形成された透水保水層や表層等の上に、天然芝生が敷設されて成るので、前記透水保水層等が芝床土として有効利用が図られる。
【００３２】
さらに前記請求項に記載の考案は、紙又は再生紙の製造過程で生ずる副産物のドライペーパースラッジを粉砕して形成する粉状もしくは小片状のからなる透水保水性及び軽量性ペーパースラッジ製土壌改良材１と、主としてスギ、ヒノキの樹皮製の透水保水性及び軽量性を有する樹皮製土壌改良材とを夫々所定量宛を混合撹拌して形成の混合土壌改良材をビル等の屋上に、既設の土壌と混合撹拌して成るので、土壌改良材として有効利用が図られる。
【図面の簡単な説明】
【００３３】
【図１】本考案の屋外グランドの構造を形成するために掘り起された状態の凹部を示した縦断面図である。
【００３４】
【図２】土壌改良材が投入され下層現場土と混合攪拌された透水保水層を示した縦断面図である。
【００３５】
【図３】改良土と表層材の縦断面図である。
【００３６】
【図４】異なる屋外グランドの構造を形成するために掘り起された状態の凹部を示した縦断面図である。
【００３７】
【図５】改良土が投入され現場土と混合攪拌された状態の縦断面図である。
【００３８】
【図６】転圧され形成された透水保水層を示した縦断面図である。
【００３９】
【図７】表面部が形成された本屋外グランドの縦断面図である。
【００４０】
【図８】異なる実施形態において形成された凹部を示した縦断面図である。
【００４１】
【図９】改良土が投入され現場土と混合攪拌された状態の縦断面図である。
【００４２】
【図１０】転圧され形成された透水保水層を示した縦断面図である。
【００４３】
【図１１】表層部と表面部とが形成された本屋外グランドの縦断面図である。
【００４４】
【図１２】土壌改良材が下層に敷均された状態を示した縦断面図である。
【００４５】
【図１３】芝床土が形成された本屋外グランドの縦断説明図である。
【００４６】
【図１４】ペーパースラッジ製土壌改良材を示す図である。
【００４７】
【図１５】樹皮製土壌改良材を示す図である。
【００４８】
【図１６】混合土壌改良材を示す図である。
【００４９】
【図１７】グランド舗装材を示す図である。
【００５０】
【図１８】複混合土壌改良材を示す図である。
【考案を実施するための最良の形態】
【００５１】
請求項１〜１９に係る屋外グランド及びコートの構造並びにそれらに好適な土壌改良材の考案に関する実施の形態は、共通するので一括して説明する。
【００５２】
以下、屋外グランドにおける好適な実施形態につき、図面に従いながら説明する。説明を省略したコートにおける形態は、屋外グランドと同様に実施可能である。
【００５３】
まず、図１と図２に図示した本考案の屋外グランドの構造に関する実施形態について説明する。
【００５４】
図１中、符号２０ａは、屋外グランドにおける施工現場を示している。符号２０は、前記屋外グランドの施工現場２０ａの現場土１０を所定の深さまで掘り起して形成された凹部である。５は前記凹部２０より下方の下層部を示している。
【００５５】
図２中、符号ａは、混合土壌改良材を示している。この混合土壌改良材ａは、紙や、当該紙等が再生されたいわゆる再生紙を製造する過程で生じた透水性及び保水性を備えて形成されている副産物のペーパースラッジ製ドライペーパースラッジを粉砕して形成する粒径が０ｍｍ〜５ｍｍ位の粉状もしくは小片状のペーパースラッジ製土壌改良材１と、主としてスギ、ヒノキの樹皮製の透水保水性及び軽量性を有する樹皮製土壌改良材２とを夫々所定量（５０％対５０％等）宛を混合撹拌して形成の混合土壌改良材である。
【００５６】
前記樹皮製土壌改良材２は、杉、ヒノキの樹皮を嫌気状態もしくは低酸素状態で、摂氏６０ないし９０度に加熱し、炭化させ粉砕して形成する。そして、前記樹皮製土壌改良材２は、粉状もしくは小片状にして使用する。
【００５７】
上記の混合土壌改良材ａはペーパースラッジ製土壌改良材１を５０％、樹皮製土壌改良材２を５０％の割合で混合撹拌して形成する。従って前記混合土壌改良材ａは、透水保水性と軽量性とを有している。
【００５８】
本実施形態の屋外グランドの構造は、前記のように形成する混合土壌改良材ａを所定量図１に示した所定の深さに掘り起して形成された凹部２０に投入し、その投入した混合土壌改良材ａと前記凹部２０より下方の下層部５の現場土１０と混合攪拌した後転圧処理を施して透水保水層６を形成する。そして当該透水保水層６の上方部に表層４が形成されている。表層４を形成する表層部材としては、従来から使用されているグランド舗装材を表層部材として使用する。但し、その他様々な表層部材が適宜使用される。
【００５９】
そして、前記表層４の上面には表面処理（ＮＳバインダー又はＮＳバインダーＤＣ０．５ｋｇ／ｍ２等）が施された表面部７形成している。
【００６０】
図３に示した実施形態について説明する。本実施形態の屋外グランドの構造は、下記の改良土が表層材として使用されるものである。
【００６１】
図中符号３は、改良土を示しており、これは、建設現場等から発生される所定の大きさの土（例えば１３ｍｍ以下）に、前記混合土壌改良材ａが、所定量（一例として前記土を７０％、前記混合土壌改良材を３０％）投入・添加し混合撹拌して形成されたものである。この改良土３が、前記凹部２０に投入されて転圧処理が施されて表層４が形成される。そして当該表層４の上面は表面処理が施された表面部７に形成されて成るものである。
【００６２】
次に、図４〜図７に図示した本考案の屋外グランドの構造に関する実施形態について説明する。
【００６３】
本実施形態の改良土３は、前記屋外グランドの施工現場２０ａ等の土を所定の深さまで掘り起して形成された凹部２０に、所定量投入され、当該投入された改良土３と、前記凹部２０より下方の下層部５の現場土１０とが混合撹拌装置（但し、この装置に限定されない。）を用いて十分に混合攪拌する。
【００６４】
上記のように混合撹拌された後、所定の厚さに転圧処理が施されて新しい透水保水層６が形成される。したがって、この透水保水層６は、効果的に所定の強度を有して透水性と保水性を発揮するものである。
【００６５】
かように本屋外グランドの構造は、限りある地球の資源を再利用し、クッション性にも優れ、しかもスポーツをする者に対し与える衝撃の度合を小さく、しかも優しく、さらに工事費の節減を図ったものである。
【００６６】
次に、図８〜図１１に図示した本考案の屋外グランドの構造に関する実施形態について説明する。
【００６７】
前記と若干異なる本実施形態の特徴は、凹部２０を形成する際に掘り起された現場土１０を施工現場２０ａ（又は異なる場所）のプラントにて、混合土壌改良材ａが添加されて形成した改良土３として再生されているものである。掘り起された現場土１０を再利用するので資源の節減になる。そして凹部２０に投入された前記改良土３は、所定の厚さで転圧処理が施され透水保水層６が形成される。
【００６８】
なお、図１１に示したように、前記凹部２０を形成する際に掘り起された現場土１０のうち、石、ガラス等の危険物が入っていない良質の土を使用して設けた表層部８の上面に転圧処理を施す形態も好適である。符号９は、表面処理が施された表面部を示している。
【００６９】
また、不足分の土を補うために、前記の良質の既存土によって設けた表層部８に、必要最小限の新たな良質の土を補充することも必要に応じ適宜実施される。
【００７０】
さらに、前記表層部８と表面部９に代えて、透水保水層６の上方に形成される表層部１１として、表層部材（グランド舗装材）が投入された後、約３０〜約１００ｍｍ程度の厚さにて転圧され、当該表層部１１の上方に、ＮＳバインダー又はＮＳバインダーＤＣ０．５ｋｇ／ｍ２等の材料により表面部１２が形成される形態も好適に実施される。
【００７１】
上述した本実施形態の屋外グランドは、前記改良土３と現場土１０とが攪拌混合されることにより、隙き間が大きくなるので、雨水が浸透しやすく、しかも保水もする。
【００７２】
また、経年して透水保水層６を構成する改良土３が表われても、競技者らの靴によって容易に圧潰される。そして、もともとが自然の土であるため、異和感は全くない。さらに、改良土３は混合土壌改良材ａが投入されて形成されているので、衝撃吸収力を有しており、競技者らにとって極めてスポーツがやり易い。
【００７３】
次に、図１２に図示した本考案の屋外グランドの構造に関する実施形態もある。
【００７４】
すなわち、本実施形態の構造は、上記した混合土壌改良材ａが、屋外グランドの施工現場２０ａの現場土１０において所定の深さで形成された凹部２０に敷均された下層１３として形成され、当該下層１３の上に表層４が形成されているものである。このように、当該土壌改良材１が単体で下層に敷均される形態でも好適に実施される。
【００７５】
或いは、前記図１２において、表層４を形成せずに、当該混合土壌改良材ａの単層のみで形成された形態でも実施可能である。
【００７６】
さらに本考案の屋外グランド及びコートの構造に関する第２の実施の形態としては以下の場合がある。
【００７７】
また本考案のビル等の屋上土壌改良材ａは、紙又は再生紙の製造過程で生ずる副産物のドライペーパースラッジを粉砕して形成する粉状もしくは小片状のペーパースラッジ製土壌改良材１と、主としてスギ、ヒノキの樹皮製の透水保水性及び軽量性を有する樹皮製土壌改良材２とを夫々所定量宛を混合撹拌して形成するので、透水保水性及び肥料としてビル等の屋上改良材として好適である。
【００７８】
さらに本考案は、混合土壌改良材ａを３０％と、グランド舗装材１ａを所定量として７０％を混合して形成の複混合土壌改良材１ｂを使用することもできる。
【００７９】
そして、前記複混合土壌改良材１ｂは、請求項１〜８に記載の考案の屋外コートの構造と同じように屋外グランド又は屋外コートの施工現場２０ａの現場土１０を所定の深さまで掘り起し形成の凹部２０内に投入し、その投入した前記複混合土壌改良材１ｂと前記凹部２０より下方の下層部５の現場土１０とを混合攪拌し、その後転圧処理を施して透水保水層６を形成する。そして前記透水保水層６の上方に表層４を形成し、前記表層４の上面は表面処理を施して表面部７を形成する。
【００８０】
さらに本考案の屋外グランド及びコートの構造は、前記混合土壌改良材ａと、グランド舗装材1ａとを所定の割合で混合して形成の複混合土壌改良材１ｂを、建設発生土又は現場土１０に所定量投入し改良土３を形成し、若しくは前記複混合土壌改良材１ａを、屋外グランド又は屋外コートの施工現場２０ａの所定の深さまで掘り起し除去した現場土１０に、プラントにて所定量投入して改良土３を形成し、その後転圧処理を施して透水保水層６を形成する。さらに前記改良土３を前記屋外グランド又は屋外コートの施工現場２０ａの現場土１０において所定の深さまで掘り起され形成された凹部２０内に投入して表層４を形成し、その後転圧処理を施すと共に前記表層４の上面を表面処理を施して表面部７を形成することもできる。
【００８１】
また本考案の屋外グランド及びコートの構造は、前記混合土壌改良材ａと、グランド舗装材1ａを所定の割合で混合して形成の複混合土壌改良材１ｂを、建設発生土に所定量投入し改良土３を形成し、前記改良土３を屋外グランド又は屋外コートの施工現場２０ａの現場土１０を除去して所定の深さまで掘り起し形成した凹部２０に投入し、その投入した改良土３と前記凹部２０より下方の下層部５の現場土１０とを混合攪拌し転圧処理を施して透水保水層６を形成する。さらに前記透水保水層６の上面に表面処理を施して表面部７を形成する。
【００８２】
さらに本考案の屋外グランド及びコートの構造は、前記混合土壌改良材ａと、グランド舗装材1ａを所定の割合で混合して形成の複混合土壌改良材１ｂを屋外グランド又は屋外コートの施工現場２０ａの所定の深さまで掘り起し取り出された現場土１０に、プラントにて、所定量投入して改良土３を形成し、その再生された改良土３を、前記施工現場２０ａの現場土１０において所定の深さまで掘り起し形成された凹部２０に投入し、その投入された改良土３と前記凹部２０より下方の下層部５の現場土１０とを混合攪拌し転圧処理をして透水保水層６を形成する。さらに当該透水保水層６の上面に表面処理を施して表面部９を形成する。
【００８３】
また本考案の屋外グランド及びコートの構造は、前記混合土壌改良材ａと、グランド舗装材１ａを所定の割合で混合し形成の複混合土壌改良材１ｂを建設発生土に所定量投入して再生の改良土３を形成し、その投入された改良土３を屋外グランド又は屋外コートの施工現場２０ａの所定の深さまで掘り起し形成の凹部２０に投入し、前記凹部２０より下方の下層部５の現場土１０とを混合攪拌し転圧処理を施して透水保水層６を形成すると共に、前記透水保水層６の上面に前記掘り起された現場土１０のうち良質のものを表層部１１として設け、当該表層部１１の上面に表面処理を施して表面部１２を形成する。
【００８４】
さらに本考案の屋外グランド及びコートの構造は、前記混合土壌改良材ａと、グランド舗装材１ａを所定の割合で混合して形成の複混合土壌改良材１ｂを建設発生土又は現場土１０に所定量投入して改良土３を形成し、前記改良土３を屋外グランド又は屋外コートの施工現場２０ａの現場土１０において所定の深さまで掘り起し形成した凹部２０に投入して転圧処理を施し、透水保水層６を形成し、前記透水保水層６の上面に表層部１１を設け、前記表層部１１の上面に表面処理を施して表面部１２を形成する。
【００８５】
また本考案の屋外グランド及びコートの構造は、前記混合土壌改良材ａと、グランド舗装材１ａを所定の割合で混合し形成の複混合土壌改良材１ｂを屋外グランド又は屋外コートの施工現場２０ａの現場土１０において所定の深さまで掘り起し形成の凹部２０に敷均して転圧処理を施して形成する。
【００８６】
さらに本考案の屋外グランド及びコートの構造は、前記混合土壌改良材ａと、グランド舗装材１ａを所定の割合で混合し形成の複混合土壌改良材１ｂを屋外グランド又は屋外コートの施工現場２０ａの現場土１０において所定の深さまで掘り起し形成の凹部２０に敷均させて転圧処理を施して下層１３を形成し、前記下層１３の上に表層４を形成する。
【００８７】
また本考案の屋外グランド及びコートの構造は、前記表層４又は透水保水層６若しくは表層部８、１１の上に、天然芝生１４が敷設される。
【００８８】
さらに、図１３に示したような実施形態も採用可能である。本形態の屋外グランドの構造は、前記表層４や透水保水層６若しくは表層部８、１１の上に、天然芝生１４が敷設されて成るものである。
【００８９】
また本考案における前記グランド舗装材として岩瀬砂、荒木田土、緑色スクリーニングス等を使用することができる。
【符号の説明】
【００９０】
ａ      混合土壌改良材
１      ペーパースラッジ製土壌改良材
１ａ    グランド舗装材
１ｂ    複混合土壌改良材
２      樹皮製土壌改良材
３      改良土
３ａ    改良土
４      表層
５      下層部
６      透水保水層
７      表面部
８      表層部
９      表面部
１０    現場土
１１    表層部
１２    表面部
１３    下層
１４    天然芝生
２０    凹部
２０ａ  施工現場
【図１】
0003152332.tif 000003
【図２】
0003152332.tif 000004
【図３】
0003152332.tif 000005
【図４】
0003152332.tif 000006
【図５】
0003152332.tif 000007
【図６】
0003152332.tif 000008
【図７】
0003152332.tif 000009
【図８】
0003152332.tif 000010
【図９】
0003152332.tif 000011
【図１０】
0003152332.tif 000012
【図１１】
0003152332.tif 000013
【図１２】
0003152332.tif 000014
【図１３】
0003152332.tif 000015
【図１４】
0003152332.tif 000016
【図１５】
0003152332.tif 000017
【図１６】
0003152332.tif 000018
【図１７】
0003152332.tif 000019
【図１８】
0003152332.tif 000020
【手続補正書】
【提出日】平成21年5月25日(2009.5.25)
【手続補正１】
【補正対象書類名】明細書
【補正対象項目名】全文
【補正方法】変更
【補正の内容】
【考案の詳細な説明】
【技術分野】
【０００１】
本考案は、紙や再生紙の製造過程で生じた副産物のドライペーパースラッジを粉末もしくは粒状に形成せしめ土壌改良材に樹皮製土壌改良材とを混合撹拌して形成した混合土壌改良材を使用して改良された透水性・保水性ある屋外グランド又はコートの構造と、その屋外グランド等の構造の再生に好適な混合土壌改良材の技術分野に関する。
【背景技術】
【０００２】
従来、実用新案登録第３１４２０８１号登録実用新案公報として、本件出願人の屋外グランド又はコートの構造と土壌改良材が開示されている。
【０００３】
前記開示の考案は、紙や再生紙の製造過程で生じた副産物のドライペーパースラッジ製土壌改良材を使用して改良された屋外グランド類に好適な土壌改良材を実現し、不用となった前記副産物の有効利用を図りつつ、透水性・保水性ある優れた屋外グランド類等を提供するものである。
【先行技術文献】
【特許文献】
【０００４】
【特許文献１】実用新案登録第３１４２０８１号公報
【考案の概要】
【考案が解決しようとする課題】
【０００５】
前記特許文献１に開示された考案は、紙や再生紙の製造過程で生じた副産物のドライペーパースラッジ製土壌改良材だけを、改良対象の屋外グランド類やそれに好適な土壌改良材として使用するものであって、スギ、ヒノキの樹皮製土壌改良材とを所定量混合撹拌して形成する混合土壌改良材を使用するものでない。
【０００６】
しかるに、本考案が解決しようとする課題は、紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、
使用して改良された屋外グランド又はコートの構造と、それら屋外グランド類に好適な混合土壌改良材を実現し、不用となって処理されていた前記副産物等の有効利用を図りつつ、透水性・保水性ある優れた屋外グランド類を提供することにある。
【課題を解決するための手段】
【０００７】
上記課題を解決するための手段として、請求項１記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、屋外グランド又は屋外コートの施工現場２０ａの現場土１０を所定の深さまで掘り起し形成の凹部２０内に投入し、前記投入した前記混合土壌改良材ａと前記凹部２０より下方の下層部５の現場土１０とを混合攪拌し、その後転圧処理を施して透水保水層６を形成し、前記透水保水層６の上方に表層４を形成し、前記表層４の上面は表面処理を施して表面部７を形成して成ることを特徴とする。
【０００８】
請求項２記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、建設発生土又は現場土１０に所定量投入して改良土３を形成し、若しくは前記混合土壌改良材ａを、屋外グランド又は屋外コートの施工現場２０ａの所定の深さまで掘り起された現場土１０に、プラントにて所定量投入して改良土３ａを形成し、前記改良土３ａを前記屋外グランド又は屋外コートの施工現場２０ａの現場土１０を除去して所定の深さまで掘り起し形成された凹部２０内に投入し、転圧処理を施して透水保水層６を形成し、前記透水保水層６の表面に表層４を形成し、その後転圧処理を施すと共に前記表層４の上面を表面処理を施して表面部７を形成して成ることを特徴とする。
【０００９】
請求項３記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、建設発生土に所定量投入して改良土３を形成し、前記改良土３を屋外グランド又は屋外コートの施工現場２０ａの現場土１０において所定の深さまで掘り起され形成された凹部２０に投入し、その投入された改良土３と前記凹部２０より下方の下層部５の現場土１０とを混合攪拌し転圧処理されて透水保水層６を形成し、前記透水保水層６の上面に表面処理を施して表面部７を形成して成ることを特徴とする。
【００１０】
請求項４記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、屋外グランド又は屋外コートの施工現場２０ａの所定の深さまで掘り起され取り出された現場土１０に、プラントにて、所定量投入して改良土３を形成し、その再生された改良土３を、前記施工現場２０ａの現場土１０において所定の深さまで掘り起されて形成の凹部２０に投入し、その投入された改良土３と前記凹部２０より下方の下層部５の現場土１０とを混合攪拌し転圧して透水保水層６を形成し、当該透水保水層６の上面に表面処理を施して表面部９を形成して成ることを特徴とする。
【００１１】
請求項５記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、建設発生土に所定量投入して再生の改良土３を、屋外グランド又は屋外コートの施工現場２０ａの現場土１０を所定の深さまで掘り起して形成の凹部２０に投入し、その投入された改良土３と前記凹部２０より下方の下層部５の現場土１０とを混合攪拌し転圧して透水保水層６を形成すると共に、前記透水保水層６の上面に前記掘り起された現場土１０のうち良質のものを表層部１１として設け、当該表層部１１の上面に表面処理を施して表面部１２を形成して成ることを特徴とする。
【００１２】
請求項６記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、建設発生土又は現場土１０に所定量投入して改良土３を形成し、前記改良土３を屋外グランド又は屋外コートの施工現場２０ａの現場土１０において所定の深さまで掘り起し形成した凹部２０に投入して転圧処理をして透水保水層６を形成し、前記透水保水層６の上面に表層部１１を設け、前記表層部１１の上面に表面処理を施して表面部１２を形成して成ることを特徴とする。
【００１３】
請求項７記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、屋外グランド又は屋外コートの施工現場２０ａの現場土１０において所定の深さまで掘り起し形成の凹部２０に敷均させて転圧処理を施して形成することを特徴とする。
【００１４】
請求項８記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａを、屋外グランド又は屋外コートの施工現場２０ａの現場土１０において所定の深さまで掘り起し形成の凹部２０に敷均させて軽圧処理を施して下層１３を形成し、前記下層１３の上に表層４を形成して成ることを特徴とする。
【００１５】
請求項９記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材1ａとを所定の割合で混合して形成の複混合土壌改良材１ｂを屋外グランド又は屋外コートの施工現場２０ａの現場土１０を所定の深さまで掘り起し形成の凹部２０内に投入し、その投入した前記複混合土壌改良材１ｂと前記凹部２０より下方の下層部５の現場土１０とを混合攪拌し、その後転圧処理を施して透水保水層６を形成し、前記透水保水層６の上方に表層４を形成し、前記表層４の上面は表面処理を施して表面部７を形成して成ることを特徴とする。
【００１６】
請求項１０記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材1ａとを所定の割合で混合して形成の複混合土壌改良材１ｂを、建設発生土又は現場土１０に所定量投入し改良土３を形成し、若しくは前記複混合土壌改良材１ｂを、屋外グランド又は屋外コートの施工現場２０ａの所定の深さまで掘り起し除去した現場土１０に、プラントにて所定量投入して改良土３を形成し、その後転圧処理を施して透水保水層６を形成し、前記改良土３を前記屋外グランド又は屋外コートの施工現場２０ａの現場土１０において所定の深さまで掘り起され形成された凹部２０内に投入して表層４を形成し、その後転圧処理を施すと共に前記表層４の上面を表面処理を施して表面部７を形成して成ることを特徴とする。
【００１７】
請求項１１記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材1ａを所定の割合で混合して形成の複混合土壌改良材１ｂを、建設発生土に所定量投入し改良土３を形成し、前記改良土３を屋外グランド又は屋外コートの施工現場２０ａの現場土１０を除去して所定の深さまで掘り起し形成した凹部２０に投入し、その投入した改良土３と前記凹部２０より下方の下層部５の現場土１０とを混合攪拌し転圧処理を施して透水保水層６を形成し、前記透水保水層６の上面に表面処理を施して表面部７を形成して成ることを特徴とする。
【００１８】
請求項１２記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材1ａを所定の割合で混合して形成の複混合土壌改良材１ｂを屋外グランド又は屋外コートの施工現場２０ａの所定の深さまで掘り起し取り出された現場土１０に、プラントにて、所定量投入して改良土３を形成し、その再生された改良土３を、前記施工現場２０ａの現場土１０において所定の深さまで掘り起し形成された凹部２０に投入し、その投入された改良土３と前記凹部２０より下方の下層部５の現場土１０とを混合攪拌し転圧処理をして透水保水層６を形成し、当該透水保水層６の上面に表面処理を施して表面部９を形成して成ることを特徴とする。
【００１９】
請求項１３記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材１ａを所定の割合で混合し形成の複混合土壌改良材１ｂを建設発生土に所定量投入して再生の改良土３を形成し、その投入された改良土３を屋外グランド又はコートの施工現場２０ａの所定の深さまで掘り起し形成の凹部２０に投入し、前記凹部２０より下方の下層部５の現場土１０とを混合攪拌し転圧処理を施して透水保水層６を形成すると共に、前記透水保水層６の上面に前記掘り起された現場土１０のうち良質のものを表層部１１として設け、当該表層部１１の上面に表面処理を施して表面部１２を形成して成ることを特徴とする。
【００２０】
請求項１４記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材１ａを所定の割合で混合して形成の複混合土壌改良材１ｂを建設発生土又は現場土１０に所定量投入して改良土３を形成し、前記改良土３を屋外グランド又はコートの施工現場２０ａの現場土１０において所定の深さまで掘り起し形成した凹部２０に投入して転圧処理を施し、透水保水層６を形成し、前記透水保水層６の上面に表層部１１を設け、前記表層部１１の上面に表面処理を施して表面部１２を形成して成ることを特徴とする。
【００２１】
請求項１５記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材１ａを所定の割合で混合し形成の複混合土壌改良材１ｂを屋外グランド又はコートの施工現場２０ａの現場土１０において所定の深さまで掘り起し形成の凹部２０に敷均して転圧処理を施して形成することを特徴とする。
【００２２】
請求項１６記載の考案の屋外グランド又はコートの構造は、紙又は再生紙の製造過程で生ずる副産物のドライペーパースラッジを粉砕して形成する粉状もしくは小片状の透水保水性及び軽量性を有するペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａと、グランド舗装材１ａを所定の割合で混合し形成の複混合土壌改良材１ｂを屋外グランド又は屋外コートの施工現場２０ａの現場土１０において所定の深さまで掘り起し形成の凹部２０に敷均させて転圧処理を施して下層１３を形成し、前記下層１３の上に表層４を形成して成ることを特徴とする。
【００２３】
請求項１７記載の考案の屋外グランド又はコートの構造は、前記表層４又は透水保水層６若しくは表層部８、１１の上方部に、天然芝生１４が敷設されて成ることを特徴とする。
【００２４】
請求項１８記載の考案の屋外グランド又はコートの土壌改良材１は、紙又は再生紙の製造過程で生ずる副産物のドライペーパースラッジを粉砕して形成する粉状もしくは小片状の透水保水性及び軽量性ペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａであることを特徴とする。
【００２５】
請求項１９記載の考案のビル等の屋上土壌改良材は、紙又は再生紙の製造過程で生ずる副産物のドライペーパースラッジを粉砕して形成する粉状もしくは小片状の透水保水性及び軽量性ペーパースラッジ製土壌改良材１と、主としてスギ、ヒノキの樹皮製の透水保水性及び軽量性を有する樹皮製土壌改良材２とを夫々所定量宛を混合撹拌して形成した混合土壌改良材ａであることを特徴とする。
【考案の効果】
【００２６】
請求項１〜１９記載の考案の屋外グランド又はコートの構造等は、紙や再生紙の製造過程で生ずる従来不用とされてきた副産物のドライペーパースラッジを粉砕して形成する粉状もしくは小片状のペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材の単体と、グランド舗装材との混合土壌改良材を透水保水層として屋外グランド又はコートの構造とすることによって、その透水性と保水性に優れた透水保水機能を屋外グランド等において発揮せしめることができるようにしたので、前記副産物等の有効利用によるリサイクルと“やさしい地球”の実現が図られると共に、そのような透水・保水性に優れた屋外グランド類の合理的施工に寄与する利点を有している。
【００２７】
また、本考案の屋外グランド又はコートの構造は、透水保水性を有する紙や再生紙の製造過程で生ずる透水性と保水性とを有する副産物のドライペーパースラッジの粉状もしくは小片状のペーパースラッジ製土壌改良材と、樹皮製土壌改良材とを混合撹拌して形成した混合土壌改良材のため柔らかくしかも弾力性を有しているので、衝撃吸収力を有し、足裏への負担も著しく減少せしめると共に、足裏を損傷させず怪我の心配がなく、安全性の向上に大きく貢献するできる利点を有している。
【００２８】
さらに、当該副産物のドライペーパースラッジを原料とする土壌改良材と樹皮製土壌改良材との混合撹拌によって得られた混合土壌改良材が投入されて成る改良土は、透水性と保水性を併有しているので、水放けは極めて良好である上、透水保水層内に所定量の水分が適度に貯溜される一方、その透水保水層に貯留する水分が、当該グランドの表面部にまで毛細管現象によって上昇し適度の湿り気を漂わせてスポーツ競技者に爽やかさを与えて健康にも良く、ほこり立ちが防止される。
【００２９】
また、前記請求項に記載の考案は、掘り起された現場土が廃棄物として捨てることなく、改良土として加工し再利用が図られ、施工費の著減にも貢献する。
【００３０】
さらに、前記請求項に記載の考案は、凹部の形成時に掘り起された良質の既存土が再度投入され表層部として再利用し、資源の有効利用を可能にした。加えて、そのような有効利用により、グランド等の施工工事費の節減に寄与する。
【００３１】
また、前記請求項に記載の考案は、当該紙や再生紙の製造過程で生ずる副産物のドライペーパースラッジから成る粉状もしくは小片状土壌改良材と樹皮製土壌改良材との混合撹拌によって得られた混合土壌改良材で形成された透水保水層や表層等の上に、天然芝生が敷設されて成るので、前記透水保水層等が芝床土として有効利用が図られる。
【００３２】
さらに前記請求項に記載の考案は、紙又は再生紙の製造過程で生ずる副産物のドライペーパースラッジを粉砕して形成する粉状もしくは小片状の透水保水性及び軽量性ペーパースラッジ製土壌改良材１と、主としてスギ、ヒノキの樹皮製の透水保水性及び軽量性を有する樹皮製土壌改良材とを夫々所定量宛を混合撹拌して形成した混合土壌改良材をビル等の屋上に、既設の土壌と混合撹拌して成るので、土壌改良材として有効利用が図られる。
【図面の簡単な説明】
【００３３】
【図１】本考案の屋外グランドの構造を形成するために掘り起された状態の凹部を示した縦断面図である。
【００３４】
【図２】土壌改良材が投入され下層現場土と混合攪拌された透水保水層を示した縦断面図である。
【００３５】
【図３】改良土と表層材の縦断面図である。
【００３６】
【図４】異なる屋外グランドの構造を形成するために掘り起された状態の凹部を示した縦断面図である。
【００３７】
【図５】改良土が投入され現場土と混合攪拌された状態の縦断面図である。
【００３８】
【図６】転圧され形成された透水保水層を示した縦断面図である。
【００３９】
【図７】表面部が形成された本屋外グランドの縦断面図である。
【００４０】
【図８】異なる実施形態において形成された凹部を示した縦断面図である。
【００４１】
【図９】改良土が投入され現場土と混合攪拌された状態の縦断面図である。
【００４２】
【図１０】転圧され形成された透水保水層を示した縦断面図である。
【００４３】
【図１１】表層部と表面部とが形成された本屋外グランドの縦断面図である。
【００４４】
【図１２】土壌改良材が下層に敷均された状態を示した縦断面図である。
【００４５】
【図１３】芝床土が形成された本屋外グランドの縦断説明図である。
【００４６】
【図１４】ペーパースラッジ製土壌改良材を示す図である。
【００４７】
【図１５】樹皮製土壌改良材を示す図である。
【００４８】
【図１６】混合土壌改良材を示す図である。
【００４９】
【図１７】グランド舗装材を示す図である。
【００５０】
【図１８】複混合土壌改良材を示す図である。
【考案を実施するための最良の形態】
【００５１】
請求項１〜１９に係る屋外グランド又はコートの構造並びにそれらに好適な土壌改良材の考案に関する実施の形態は、共通するので一括して説明する。
【００５２】
以下、屋外グランドにおける好適な実施形態につき、図面に従いながら説明する。説明を省略したコートにおける形態は、屋外グランドと同様に実施可能である。
【００５３】
まず、図１と図２に図示した本考案の屋外グランドの構造に関する実施形態について説明する。
【００５４】
図１中、符号２０ａは、屋外グランドにおける施工現場を示している。符号２０は、前記屋外グランドの施工現場２０ａの現場土１０を所定の深さまで掘り起して形成された凹部である。５は前記凹部２０より下方の下層部を示している。
【００５５】
図２中、符号ａは、混合土壌改良材を示している。この混合土壌改良材ａは、紙や、当該紙等が再生されたいわゆる再生紙を製造する過程で生じた透水性及び保水性を備えて形成されている副産物のペーパースラッジ製ドライペーパースラッジを粉砕して形成する粒径が０ｍｍ〜５ｍｍ位の粉状もしくは小片状のペーパースラッジ製土壌改良材１と、主としてスギ、ヒノキの樹皮製の透水保水性及び軽量性を有する樹皮製土壌改良材２とを夫々所定量（５０％対５０％等）宛を混合撹拌して形成した混合土壌改良材である。
【００５６】
前記樹皮製土壌改良材２は、杉、ヒノキの樹皮を嫌気状態もしくは低酸素状態で、摂氏６０ないし９０度に加熱し、炭化させ粉砕して形成する。そして、前記樹皮製土壌改良材２は、粉状もしくは小片状にして使用する。
【００５７】
上記の混合土壌改良材ａはペーパースラッジ製土壌改良材１を５０％、樹皮製土壌改良材２を５０％の割合で混合撹拌して形成する。従って前記混合土壌改良材ａは、透水保水性と軽量性とを有している。
【００５８】
本実施形態の屋外グランドの構造は、前記のように形成する混合土壌改良材ａを所定量図１に示した所定の深さに掘り起して形成された凹部２０に投入し、その投入した混合土壌改良材ａと前記凹部２０より下方の下層部５の現場土１０と混合攪拌した後転圧処理を施して透水保水層６を形成する。そして当該透水保水層６の上方部に表層４が形成されている。表層４を形成する表層部材としては、従来から使用されているグランド舗装材を表層部材として使用する。但し、その他様々な表層部材が適宜使用される。
【００５９】
そして、前記表層４の上面には表面処理（ＮＳバインダー又はＮＳバインダーＤＣ０．５ｋｇ／ｍ２等）が施された表面部７形成している。
【００６０】
図３に示した実施形態について説明する。本実施形態の屋外グランドの構造は、下記の改良土が表層材として使用されるものである。
【００６１】
図中符号３は、改良土を示しており、これは、建設現場等から発生される所定の大きさの土（例えば１３ｍｍ以下）に、前記混合土壌改良材ａが、所定量（一例として前記土を７０％、前記混合土壌改良材を３０％）投入・添加し混合撹拌して形成されたものである。この改良土３が、前記凹部２０に投入されて転圧処理が施されて表層４が形成される。そして当該表層４の上面は表面処理が施された表面部７に形成されて成るものである。
【００６２】
次に、図４〜図７に図示した本考案の屋外グランドの構造に関する実施形態について説明する。
【００６３】
本実施形態の改良土３は、前記屋外グランドの施工現場２０ａ等の土を所定の深さまで掘り起して形成された凹部２０に、所定量投入され、当該投入された改良土３と、前記凹部２０より下方の下層部５の現場土１０とが混合撹拌装置（但し、この装置に限定されない。）を用いて十分に混合攪拌する。
【００６４】
上記のように混合撹拌された後、所定の厚さに転圧処理が施されて新しい透水保水層６が形成される。したがって、この透水保水層６は、効果的に所定の強度を有して透水性と保水性を発揮するものである。
【００６５】
かように本屋外グランドの構造は、限りある地球の資源を再利用し、クッション性にも優れ、しかもスポーツをする者に対し与える衝撃の度合を小さく、しかも優しく、さらに工事費の節減を図ったものである。
【００６６】
次に、図８〜図１１に図示した本考案の屋外グランドの構造に関する実施形態について説明する。
【００６７】
前記と若干異なる本実施形態の特徴は、凹部２０を形成する際に掘り起された現場土１０を施工現場２０ａ（又は異なる場所）のプラントにて、混合土壌改良材ａが添加されて形成した改良土３として再生されているものである。掘り起された現場土１０を再利用するので資源の節減になる。そして凹部２０に投入された前記改良土３は、所定の厚さで転圧処理が施され透水保水層６が形成される。
【００６８】
なお、図１１に示したように、前記凹部２０を形成する際に掘り起された現場土１０のうち、石、ガラス等の危険物が入っていない良質の土を使用して設けた表層部８の上面に転圧処理を施す形態も好適である。符号９は、表面処理が施された表面部を示している。
【００６９】
また、不足分の土を補うために、前記の良質の既存土によって設けた表層部８に、必要最小限の新たな良質の土を補充することも必要に応じ適宜実施される。
【００７０】
さらに、前記表層部８と表面部９に代えて、透水保水層６の上方に形成される表層部１１として、表層部材（グランド舗装材）が投入された後、約３０〜約１００ｍｍ程度の厚さにて転圧され、当該表層部１１の上方に、ＮＳバインダー又はＮＳバインダーＤＣ０．５ｋｇ／ｍ２等の材料により表面部１２が形成される形態も好適に実施される。
【００７１】
上述した本実施形態の屋外グランドは、前記改良土３と現場土１０とが攪拌混合されることにより、隙き間が大きくなるので、雨水が浸透しやすく、しかも保水もする。
【００７２】
また、経年して透水保水層６を構成する改良土３が表われても、競技者らの靴によって容易に圧潰される。そして、もともとが自然の土であるため、異和感は全くない。さらに、改良土３は混合土壌改良材ａが投入されて形成されているので、衝撃吸収力を有しており、競技者らにとって極めてスポーツがやり易い。
【００７３】
次に、図１２に図示した本考案の屋外グランドの構造に関する実施形態もある。
【００７４】
すなわち、本実施形態の構造は、上記した混合土壌改良材ａが、屋外グランドの施工現場２０ａの現場土１０において所定の深さで形成された凹部２０に敷均された下層１３として形成され、当該下層１３の上に表層４が形成されているものである。このように、当該土壌改良材１が単体で下層に敷均される形態でも好適に実施される。
【００７５】
或いは、前記図１２において、表層４を形成せずに、当該混合土壌改良材ａの単層のみで形成された形態でも実施可能である。
【００７６】
さらに本考案の屋外グランド又はコートの構造に関する第２の実施の形態としては以下の場合がある。
【００７７】
また本考案のビル等の屋上土壌改良材ａは、紙又は再生紙の製造過程で生ずる副産物のドライペーパースラッジを粉砕して形成する粉状もしくは小片状のペーパースラッジ製土壌改良材１と、主としてスギ、ヒノキの樹皮製の透水保水性及び軽量性を有する樹皮製土壌改良材２とを夫々所定量宛を混合撹拌して形成するので、透水保水性及び肥料としてビル等の屋上改良材として好適である。
【００７８】
さらに本考案は、混合土壌改良材ａを３０％と、グランド舗装材１ａを所定量として７０％を混合して形成の複混合土壌改良材１ｂを使用することもできる。
【００７９】
そして、前記複混合土壌改良材１ｂは、請求項１〜８に記載の考案の屋外コートの構造と同じように屋外グランド又は屋外コートの施工現場２０ａの現場土１０を所定の深さまで掘り起し形成の凹部２０内に投入し、その投入した前記複混合土壌改良材１ｂと前記凹部２０より下方の下層部５の現場土１０とを混合攪拌し、その後転圧処理を施して透水保水層６を形成する。そして前記透水保水層６の上方に表層４を形成し、前記表層４の上面は表面処理を施して表面部７を形成する。
【００８０】
さらに本考案の屋外グランド又はコートの構造は、前記混合土壌改良材ａと、グランド舗装材1ａとを所定の割合で混合して形成した複混合土壌改良材１ｂを、建設発生土又は現場土１０に所定量投入し改良土３を形成し、若しくは前記複混合土壌改良材１ａを、屋外グランド又は屋外コートの施工現場２０ａの所定の深さまで掘り起し除去した現場土１０に、プラントにて所定量投入して改良土３を形成し、その後転圧処理を施して透水保水層６を形成する。さらに前記改良土３を前記屋外グランド又は屋外コートの施工現場２０ａの現場土１０において所定の深さまで掘り起され形成された凹部２０内に投入して表層４を形成し、その後転圧処理を施すと共に前記表層４の上面を表面処理を施して表面部７を形成することもできる。
【００８１】
また本考案の屋外グランド又はコートの構造は、前記混合土壌改良材ａと、グランド舗装材1ａを所定の割合で混合して形成した複混合土壌改良材１ｂを、建設発生土に所定量投入し改良土３を形成し、前記改良土３を屋外グランド又は屋外コートの施工現場２０ａの現場土１０を除去して所定の深さまで掘り起し形成した凹部２０に投入し、その投入した改良土３と前記凹部２０より下方の下層部５の現場土１０とを混合攪拌し転圧処理を施して透水保水層６を形成する。さらに前記透水保水層６の上面に表面処理を施して表面部７を形成する。
【００８２】
さらに本考案の屋外グランド又はコートの構造は、前記混合土壌改良材ａと、グランド舗装材1ａを所定の割合で混合して形成した複混合土壌改良材１ｂを屋外グランド又は屋外コートの施工現場２０ａの所定の深さまで掘り起し取り出された現場土１０に、プラントにて、所定量投入して改良土３を形成し、その再生された改良土３を、前記施工現場２０ａの現場土１０において所定の深さまで掘り起し形成された凹部２０に投入し、その投入された改良土３と前記凹部２０より下方の下層部５の現場土１０とを混合攪拌し転圧処理をして透水保水層６を形成する。さらに当該透水保水層６の上面に表面処理を施して表面部９を形成する。
【００８３】
また本考案の屋外グランド又はコートの構造は、前記混合土壌改良材ａと、グランド舗装材１ａを所定の割合で混合し形成した複混合土壌改良材１ｂを建設発生土に所定量投入して再生の改良土３を形成し、その投入された改良土３を屋外グランド又は屋外コートの施工現場２０ａの所定の深さまで掘り起し形成の凹部２０に投入し、前記凹部２０より下方の下層部５の現場土１０とを混合攪拌し転圧処理を施して透水保水層６を形成すると共に、前記透水保水層６の上面に前記掘り起された現場土１０のうち良質のものを表層部１１として設け、当該表層部１１の上面に表面処理を施して表面部１２を形成する。
【００８４】
さらに本考案の屋外グランド又はコートの構造は、前記混合土壌改良材ａと、グランド舗装材１ａを所定の割合で混合して形成した複混合土壌改良材１ｂを建設発生土又は現場土１０に所定量投入して改良土３を形成し、前記改良土３を屋外グランド又は屋外コートの施工現場２０ａの現場土１０において所定の深さまで掘り起し形成した凹部２０に投入して転圧処理を施し、透水保水層６を形成し、前記透水保水層６の上面に表層部１１を設け、前記表層部１１の上面に表面処理を施して表面部１２を形成する。
【００８５】
また本考案の屋外グランド又はコートの構造は、前記混合土壌改良材ａと、グランド舗装材１ａを所定の割合で混合し形成した複混合土壌改良材１ｂを屋外グランド又は屋外コートの施工現場２０ａの現場土１０において所定の深さまで掘り起し形成の凹部２０に敷均して転圧処理を施して形成する。
【００８６】
さらに本考案の屋外グランド又はコートの構造は、前記混合土壌改良材ａと、グランド舗装材１ａを所定の割合で混合し形成した複混合土壌改良材１ｂを屋外グランド又は屋外コートの施工現場２０ａの現場土１０において所定の深さまで掘り起し形成の凹部２０に敷均させて転圧処理を施して下層１３を形成し、前記下層１３の上に表層４を形成する。
【００８７】
また本考案の屋外グランド又はコートの構造は、前記表層４又は透水保水層６若しくは表層部８、１１の上に、天然芝生１４が敷設される。
【００８８】
さらに、図１３に示したような実施形態も採用可能である。本形態の屋外グランドの構造は、前記表層４や透水保水層６若しくは表層部８、１１の上に、天然芝生１４が敷設されて成るものである。
【００８９】
また本考案における前記グランド舗装材として岩瀬砂、荒木田土、緑色スクリーニングス等を使用することができる。
【符号の説明】
【００９０】
ａ      混合土壌改良材
１      ペーパースラッジ製土壌改良材
１ａ    グランド舗装材
１ｂ    複混合土壌改良材
２      樹皮製土壌改良材
３      改良土
３ａ    改良土
４      表層
５      下層部
６      透水保水層
７      表面部
８      表層部
９      表面部
１０    現場土
１１    表層部
１２    表面部
１３    下層
１４    天然芝生
２０    凹部
２０ａ  施工現場
【手続補正２】
【補正対象書類名】実用新案登録請求の範囲
【補正対象項目名】全文
【補正方法】変更
【補正の内容】
【実用新案登録請求の範囲】
【請求項１】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、屋外グランド又は屋外コートの施工現場の現場土を所定の深さまで掘り起し形成の凹部内に投入し、前記投入した前記混合土壌改良材と前記凹部より下方の下層部の現場土とを混合攪拌し、その後転圧処理を施して透水保水層を形成し、前記透水保水層の上方に表層を形成し、前記表層の上面は表面処理を施して表面部を形成して成ることを特徴とする屋外グランド又はコートの構造。
【請求項２】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、建設発生土又は現場土に所定量投入して改良土を形成し、若しくは前記混合土壌改良材を、屋外グランド又は屋外コートの施工現場の所定の深さまで掘り起された現場土に、プラントにて所定量投入して改良土を形成し、前記改良土を前記屋外グランド又は屋外コートの施工現場の現場土を除去して所定の深さまで掘り起し形成された凹部内に投入し、転圧処理を施して透水保水層を形成し、前記透水保水層の表面に表層を形成し、その後転圧処理を施すと共に前記表層の上面を表面処理を施して表面部を形成して成ることを特徴とする屋外グランド又はコートの構造。
【請求項３】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、建設発生土に所定量投入して改良土を形成し、前記改良土を屋外グランド又は屋外コートの施工現場の現場土において所定の深さまで掘り起され形成された凹部に投入し、その投入された改良土と前記凹部より下方の下層部の現場土とを混合攪拌し転圧処理されて透水保水層を形成し、前記透水保水層の上面に表面処理を施して表面部を形成して成ることを特徴とする屋外グランド又はコートの構造。
【請求項４】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、屋外グランド又は屋外コートの施工現場の所定の深さまで掘り起され取り出された現場土に、プラントにて、所定量投入して改良土を形成し、その再生された改良土を、前記施工現場の現場土において所定の深さまで掘り起されて形成の凹部に投入し、その投入された改良土と前記凹部より下方の下層部の現場土とを混合攪拌し転圧して透水保水層を形成し、当該透水保水層の上面に表面処理を施して表面部を形成して成ることを特徴とする屋外グランド又はコートの構造。
【請求項５】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、建設発生土に所定量投入して再生の改良土を、屋外グランド又は屋外コートの施工現場の現場土を所定の深さまで掘り起して形成の凹部に投入し、その投入された改良土と前記凹部より下方の下層部の現場土とを混合攪拌し転圧して透水保水層を形成すると共に、前記透水保水層の上面に前記掘り起された現場土のうち良質のものを表層部として設け、当該表層部の上面に表面処理を施して表面部を形成して成ることを特徴とする屋外グランド又はコートの構造。
【請求項６】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、建設発生土又は現場土に所定量投入して改良土を形成し、前記改良土を屋外グランド又は屋外コートの施工現場の現場土において所定の深さまで掘り起し形成した凹部に投入して転圧処理をして透水保水層を形成し、前記透水保水層の上面に表層部を設け、前記表層部の上面に表面処理を施して表面部を形成して成ることを特徴とする屋外グランド又はコートの構造。
【請求項７】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、屋外グランド又は屋外コートの施工現場の現場土において所定の深さまで掘り起し形成の凹部に敷均させて転圧処理を施して形成することを特徴とする屋外グランド又はコートの構造。
【請求項８】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材を、屋外グランド又は屋外コートの施工現場の現場土において所定の深さまで掘り起し形成の凹部に敷均させて軽圧処理を施して下層を形成し、前記下層の上に表層を形成して成ることを特徴とする屋外グランド又はコートの構造。
【請求項９】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材とを所定の割合で混合して形成の複混合土壌改良材を屋外グランド又は屋外コートの施工現場の現場土を所定の深さまで掘り起し形成の凹部内に投入し、その投入した前記複混合土壌改良材と前記凹部より下方の下層部の現場土とを混合攪拌し、その後転圧処理を施して透水保水層を形成し、前記透水保水層の上方に表層を形成し、前記表層の上面は表面処理を施して表面部を形成して成ることを特徴とする屋外グランド又はコートの構造。
【請求項１０】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材とを所定の割合で混合して形成の複混合土壌改良材を、建設発生土又は現場土に所定量投入し改良土を形成し、若しくは前記複混合土壌改良材を、屋外グランド又は屋外コートの施工現場の所定の深さまで掘り起し除去した現場土に、プラントにて所定量投入して改良土を形成し、その後転圧処理を施して透水保水層を形成し、前記改良土を前記屋外グランド又は屋外コートの施工現場の現場土において所定の深さまで掘り起され形成された凹部内に投入して表層を形成し、その後転圧処理を施すと共に前記表層の上面を表面処理を施して表面部７を形成して成ることを特徴とする屋外グランド又はコートの構造。
【請求項１１】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材を所定の割合で混合して形成の複混合土壌改良材を、建設発生土に所定量投入し改良土を形成し、前記改良土を屋外グランド又は屋外コートの施工現場の現場土を除去して所定の深さまで掘り起し形成した凹部に投入し、その投入した改良土と前記凹部より下方の下層部の現場土とを混合攪拌し転圧処理を施して透水保水層を形成し、前記透水保水層の上面に表面処理を施して表面部を形成して成ることを特徴とする屋外グランド又はコートの構造。
【請求項１２】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材を所定の割合で混合して形成の複混合土壌改良材を屋外グランド又は屋外コートの施工現場の所定の深さまで掘り起し取り出された現場土に、プラントにて、所定量投入して改良土を形成し、その再生された改良土を、前記施工現場の現場土において所定の深さまで掘り起し形成された凹部に投入し、その投入された改良土と前記凹部より下方の下層部の現場土とを混合攪拌し転圧処理をして透水保水層を形成し、当該透水保水層の上面に表面処理を施して表面部を形成して成ることを特徴とする屋外グランド又はコートの構造。
【請求項１３】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材を所定の割合で混合し形成の複混合土壌改良材を建設発生土に所定量投入して再生の改良土を形成し、その投入された改良土を屋外グランド又はコートの施工現場の所定の深さまで掘り起し形成の凹部に投入し、前記凹部より下方の下層部の現場土とを混合攪拌し転圧処理を施して透水保水層を形成すると共に、前記透水保水層の上面に前記掘り起された現場土のうち良質のものを表層部として設け、当該表層部の上面に表面処理を施して表面部を形成して成ることを特徴とする屋外グランド又はコートの構造。
【請求項１４】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材を所定の割合で混合して形成の複混合土壌改良材を建設発生土又は現場土に所定量投入して改良土を形成し、前記改良土を屋外グランド又はコートの施工現場の現場土において所定の深さまで掘り起し形成した凹部に投入して転圧処理を施し、透水保水層を形成し、前記透水保水層の上面に表層部を設け、前記表層部の上面に表面処理を施して表面部を形成して成ることを特徴とする屋外グランド又はコートの構造。      
【請求項１５】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材を所定の割合で混合し形成の複混合土壌改良材を屋外グランド又はコートの施工現場の現場土において所定の深さまで掘り起し形成の凹部に敷均して転圧処理を施して形成することを特徴とする屋外グランド又はコートの構造。
【請求項１６】
紙又は再生紙の製造過程で生ずる副産物のドライペーパースラッジを粉砕して形成する粉状もしくは小片状の透水保水性及び軽量性を有するペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材と、グランド舗装材を所定の割合で混合し形成の複混合土壌改良材を屋外グランド又は屋外コートの施工現場の現場土において所定の深さまで掘り起し形成の凹部に敷均させて転圧処理を施して下層を形成し、前記下層の上に表層を形成して成ることを特徴とする屋外グランド又はコートの構造。
【請求項１７】
前記表層又は透水保水層若しくは表層部の上方部に、天然芝生が敷設されて成ることを特徴とする請求項１又は同２又は同３又は同４又は同５又は同６又は同７又は同８又は同９又は同１０又は同１１又は同１２又は同１３又は同１４又は同１５又は同１６に記載の屋外グランド又はコートの構造。
【請求項１８】
紙又は再生紙の製造過程で生ずる副産物のドライペーパースラッジを粉砕して形成する粉状もしくは小片状の透水保水性及び軽量性ペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材であることを特徴とする屋外グランド又はコートの構造の土壌改良材。
【請求項１９】
紙又は再生紙の製造過程で生ずる副産物のドライペーパースラッジを粉砕して形成する粉状もしくは小片状の透水保水性及び軽量性ペーパースラッジ製土壌改良材と、主としてスギ、ヒノキの樹皮製の透水保水性及び軽量性を有する樹皮製土壌改良材とを夫々所定量宛を混合撹拌して形成した混合土壌改良材であることを特徴とするビル等の屋上土壌改良材。